(57)【要約】  優れた貯蔵寿命（貯蔵安定性）および硬化コーティング性能を示す表面保護コーティング形成組成物は、トリアルコキシシランおよび金属酸化物粉末に由来する。【選択図】なし【特許請求の範囲】
【請求項１】
コーティング形成組成物であって、
（ｉ）式ＡおよびＢ
（Ｘ−Ｒ１）ａＳｉ（Ｒ２）ｂ（ＯＲ３）４−（ａ＋ｂ）      式Ａ
（Ｒ３Ｏ）３Ｓｉ−Ｒ１−Ｓｉ（ＯＲ３）３      式Ｂ
またはその加水分解および縮合生成物からなる群から選択される少なくとも１つのアルコキシシラン：
ここで
Ｘは有機官能基であり；
各Ｒ１は、１つ以上のヘテロ原子を任意にて含む、１から約１２個の炭素原子の直鎖、分岐または環状の二価有機基であり；
各Ｒ２は独立して、１つまたは複数のハロゲン原子を任意にて含む１から約１６個の炭素原子のアルキル、アリール、アルカリールまたはアラルキル基であり；
各Ｒ３は独立して、１から約１２個の炭素原子のアルキル基であり；
下付き文字ａは０または１であり、下付き文字ｂは０、１または２であり、そしてａ＋ｂは０、１または２であり；そして
下付き文字ａが０または１であり、下付き文字ｂが０、１または２であり、そしてａ＋ｂが２である場合の式Ａのアルコキシシランの量は、コーティング形成組成物の０から約２５重量パーセントであり、
ａ＋ｂが０である場合の式Ａのアルコキシシランの量は、コーティング形成組成物の０から約１５重量パーセントであり、
下付き文字ａが０または１であり、下付き文字ｂが０または１であり、そしてａ＋ｂが１である場合の式Ａのアルコキシシランと、式Ｂのアルコキシシランの合計量は、コーティング形成組成物の約８から約４０重量パーセントであり、そして
ここで式ＡおよびＢのアルコキシシランの総量は、コーティング形成組成物の約５０重量パーセントを超えず；
（ｉｉ）少なくとも１つの粒子形態の金属酸化物、ここで金属酸化物の量はコーティング形成組成物の約５から約５０重量パーセントであり；
（ｉｉｉ）少なくとも１つの水混和性有機溶媒；
（ｉｖ）少なくとも１つの酸加水分解触媒；
（ｖ）水、ならびに
（ｖｉ）任意で、少なくとも１つの縮合触媒を含み、
２５℃で約３．０から約７．０ｃＳｔｋｓの範囲内の粘度を有するコーティング形成組成物。
【請求項２】
式ＡおよびＢのアルコキシシランの総量が、コーティング形成組成物の約４５重量パーセントを超えない、請求項１に記載のコーティング形成組成物。
【請求項３】
式ＡおよびＢのアルコキシシランの総量が、コーティング形成組成物の約４０重量パーセントを超えない、請求項１に記載のコーティング形成組成物。
【請求項４】
式Ａのアルコキシシランにおいて、ａは１であり、そして有機官能基Ｘは、メルカプト、アシルオキシ、グリシドキシ、エポキシ、エポキシシクロヘキシル、エポキシシクロヘキシルエチル、ヒドロキシ、エピスルフィド、アクリレート、メタクリレート、ウレイド、チオウレイド、ビニル、アリル、−ＮＨＣＯＯＲ４または−ＮＨＣＯＳＲ４基、ここでＲ４は、１から約１２個の炭素原子を含む一価のヒドロカルビル基であり、チオカルバメート、ジチオカルバメート、エーテル、チオエーテル、ジスルフィド、トリスルフィド、テトラスルフィド、ペンタスルフィド、ヘキサスルフィド、ポリスルフィド、キサンテート、トリチオカーボネート、ジチオカーボネート、またはイソシアヌラート基、または別の−Ｓｉ（ＯＲ３）基であり、ここでＲ３は前に定義した通りである、請求項１から３のいずれかに記載のコーティング形成組成物。
【請求項５】
式Ｂのアルコキシシランにおいて、Ｒ１は、Ｏ、ＳおよびＮＲ４からなる群から選択される少なくとも１つのヘテロ原子を含む二価炭化水素基であり、ここでＲ４は、水素または１個から約４個の炭素原子のアルキル基である、請求項１から４のいずれかに記載のコーティング形成組成物。
【請求項６】
少なくとも１つのアルコキシシラン（ｉ）は、下付き文字ａが０または１であり、下付き文字ｂが０または１であり、そしてａ＋ｂが１である式Ａのトリアルコキシシラン、式Ｂのトリアルコキシシラン、ならびに式ＡおよびＢのトリアルコキシシランの混合物からなる群の少なくとも１つのメンバーから選択される、請求項１から５のいずれかに記載のコーティング形成組成物。
【請求項７】
下付き文字ａが０または１であり、下付き文字ｂが０、１または２であり、そしてａ＋ｂが２である式Ａのジアルコキシシラン、下付き文字ａおよびｂの各々が０である式Ｂのテトラアルコキシシラン、ならびに式ＡおよびＢのジアルコキシシランおよびテトラアルコキシシランの混合物からなる群の少なくとも１つのメンバーから選択される、請求項１から６のいずれかに記載のコーティング形成組成物。
【請求項８】
式Ａのトリアルコキシシランは、メチルトリメトキシシラン、メチルトリエトキシシラン、エチルトリメトキシシラン、エチルトリエトキシシラン、エチルトリプロポキシシラン、ｎ−プロピルトリメトキシシラン、ｎ−プロピルトリエトキシシラン、ｎ−プロピルトリプロポキシシラン、ｎ−プロピルトリブトキシシラン、ｎ−ブチルトリメトキシシラン、イソブチルトリメトキシシラン、ｎ−ペンチルトリメトキシシラン、ｎ−ヘキシルトリメトキシシラン、イソオクチルトリエトキシシラン、ビニルトリメトキシシラン、ビニルトリエトキシシラン、フェニルトリメトキシシラン、フェニルトリエトキシシラン、オクチルトリメトキシシラン、トリフルオロプロピルトリメトキシシラン、３−アミノプロピルトリメトキシシラン、３−メルカプトプロピルトリメトキシシラン、３−メルカプトプロピルトリエトキシシラン、３−グリシドキシプロピルトリメトキシシラン、および３−グリシドキシプロピルトリエトキシシランからなる群から選択される少なくとも１つのメンバーであり、そして式Ｂのトリアルコキシシランは、１，２−ビス（トリメトキシシリル）エタン、１，２−ビス（トリエトキシシリル）エタン、ビス（トリメトキシシリルプロピル）ジスルフィド、ビス（トリエトキシシリルプロピル）ジスルフィド、ビス（トリメトキシシリルプロピル）テトラスルフィド、ビス（トリエトキシシリルプロピル）テトラスルフィド、ビス（３−トリエトキシシリルプロピル）アミンおよびビス（３−トリメトキシシリルプロピル）アミンからなる群から選択される少なくとも１つのメンバーである、請求項１から７のいずれかに記載のコーティング形成組成物。
【請求項９】
金属酸化物（ｉｉ）は、シリカ、アルミナ、チタニア、セリア、酸化スズ、ジルコニア、酸化アンチモン、酸化インジウム、酸化鉄、酸化鉄および／またはジルコニアをドープしたチタニア、および希土類酸化物からなる群から選択される少なくとも１つの金属酸化物のコロイド懸濁液である、請求項１から８のいずれかに記載のコーティング形成組成物。
【請求項１０】
金属酸化物（ｉｉ）は、アルミナとシリカの混合物から選択される、請求項１から９のいずれかに記載のコーティング形成組成物。
【請求項１１】
金属酸化物（ｉｉ）は、アルミナとシリカの混合物から選択され、ここで前記混合物は、１：９９から９９：１、好ましくは５：９５から９０：１０、より好ましくは５：９５から７５：２５のアルミナとシリカの重量比（Ａｌ２Ｏ３／ＳｉＯ２）を有する、請求項１から１０のいずれかに記載のコーティング形成組成物。
【請求項１２】
金属酸化物（ｉｉ）は、アルミナで修飾されたシリカから選択される、請求項１から８のいずれかに記載のコーティング形成組成物。
【請求項１３】
水混和性溶媒（ｉｉｉ）は、アルコール、グリコール、グリコールエーテルおよびケトンからなる群から選択される少なくとも１つのメンバーである、請求項１から１２のいずれかに記載のコーティング形成組成物。
【請求項１４】
少なくとも１つの酸加水分解触媒（ｉｖ）は、硫酸、塩酸、酢酸、プロパン酸、２−メチルプロパン酸、ブタン酸、ペンタン酸（吉草酸）、ヘキサン酸（カプロン酸）、２−エチルヘキサン酸、ヘプタン酸（エナント酸）、ヘキサン酸、オクタン酸（カプリル酸）、オレイン酸、リノール酸、シクロヘキサンカルボン酸、シクロヘキシル酢酸、シクロヘキセンカルボン酸、安息香酸、ベンゼン酢酸、プロパン二酸（マロン酸）、ブタン二酸（コハク酸）、ヘキサン二酸（アジピン酸）、２−ブテン二酸（マレイン酸）、ラウリン酸、ステアリン酸、ミリスチン酸、パルミチン酸、イソアノイック酸、バーサティック酸、およびアミノ酸からなる群から選択される少なくとも１つのメンバーであり、そしてここでコーティング形成組成物は、Ｒ５が水素、１から約８個の炭素原子を含むアルキル基、および約６から約２０個の炭素原子を含む芳香族基からなる群から選択される、式［（Ｃ４Ｈ９）４Ｎ］＋［ＯＣ（Ｏ）−Ｒ５］−のテトラブチルアンモニウムカルボキシレートからなる群から選択される少なくとも１つの縮合触媒（ｖｉ）も含む、請求項１から１３のいずれかに記載のコーティング形成組成物。
【請求項１５】
縮合触媒（ｖｉ）は、テトラ−ｎ−ブチルアンモニウムアセテート、テトラ−ｎ−ブチルアンモニウムホルメート、テトラ−ｎ−ブチルアンモニウムベンゾエート、テトラ−ｎ−ブチルアンモニウム−２−エチルヘキサノエート、テトラ−ｎ−ブチルアンモニウム−ｐ−エチルベンゾエート、テトラ−ｎ−ブチルアンモニウムプロピオネート、およびＴＢＤ−アセテート（１，５，７−トリアザビシクロ［４．４．０］デス−５−エン（ＴＢＤ））からなる群から選択される少なくとも１つのメンバーである、請求項１から１４のいずれかに記載のコーティング形成組成物。
【請求項１６】
２５℃で約４．０から約５．５ｃＳｔｋｓの範囲内の粘度を有する、請求項１から１５のいずれかに記載のコーティング形成組成物。
【請求項１７】
ａ）アルコキシシラン（ｉ）と酸加水分解触媒（ｉｖ）の混合物を冷却すること；
ｂ）ステップ（ａ）の冷却された混合物に金属酸化物（ｉｉ）と水（ｖｉ）を添加すること；
ｃ）ステップ（ｂ）から得られた混合物に水混和性溶媒（ｉｉｉ）とさらなる酸加水分解触媒（ｉｖ）を添加すること；
ｄ）ステップ（ｃ）から得られた混合物を、２５℃で約３．０から約７．０ｃＳｔｋｓの範囲内の粘度を有する硬化性コーティング形成組成物を提供するよう測定された期間で高められた温度の条件下でエージングすること；ならびに
ｅ）任意にて、先行するいずれかのステップで、そのステップの間に、またはそのステップ後に縮合触媒（ｖｉ）を添加すること、を含むプロセスにより得られる、請求項１から１１および１３から１６のいずれかに記載のコーティング形成組成物。
【請求項１８】
金属酸化物（ｉｉ）が請求項９または１０に定義されている通りである、請求項１７に記載のコーティング形成組成物。
【請求項１９】
ａ）金属酸化物（ｉｉ）と酸加水分解触媒（ｉｖ）の混合物を好ましくは約−２０℃から約１５℃、好ましくは約−１０℃から約１０℃、より好ましくは約０から約１０℃の温度に冷却すること、
ｂ）ステップ（ｂ）の冷却された混合物にアルコキシシラン（ｉ）を添加すること、
ｃ）ステップｃ）で得られた混合物を室温（約２５℃）になるようにすること、
ｄ）ステップｄ）で得られた混合物に、少なくとも１つの水混和性有機溶媒（ｉｉｉ）、および任意に縮合触媒（ｖｉ）および任意に１つ以上の他の任意の成分（ｖｉｉ）を加えて、２５℃で約３．０から約７．０ｃＳｔｋｓの範囲内の粘度を有する組成物を得ること、を含むプロセスによって得られる、請求項１から８または１１から１６のいずれかに記載のコーティング形成組成物。
【請求項２０】
金属酸化物（ｉｉ）が請求項１２に定義されている通りである、請求項１９に記載のコーティング形成組成物。
【請求項２１】
２５℃で約４．０から約５．５ｃＳｔｋｓの粘度を有する、請求項１７から２０のいずれかに記載のコーティング形成組成物。
【請求項２２】
アルコキシシラン（ｉ）は、下付き文字ａが０または１であり、下付き文字ｂが０または１であり、そしてａ＋ｂが１である式Ａのトリアルコキシシラン、式Ｂのトリアルコキシシラン、および式ＡおよびＢのトリアルコキシシランの混合物からなる群から選択される少なくとも１つのメンバーである、請求項１７から２１のいずれかに記載のコーティング形成組成物。
【請求項２３】
アルコキシシラン（ｉ）は、下付き文字ａが０または１であり、下付き文字ｂが０、１または２であり、そしてａ＋ｂが２である式Ａのジアルコキシシラン、下付き文字ａおよびｂの各々が０である式Ｂのテトラアルコキシシラン、およびそれらの混合物からなる群から選択される少なくとも１つのメンバーである、請求項１７から２１のいずれかに記載のコーティング形成組成物。
【請求項２４】
式Ａのトリアルコキシシランは、メチルトリメトキシシラン、メチルトリエトキシシラン、エチルトリメトキシシラン、エチルトリエトキシシラン、エチルトリプロポキシシラン、ｎ−プロピルトリメトキシシラン、ｎ−プロピルトリエトキシシラン、ｎ−プロピルトリプロポキシシラン、ｎ−プロピルトリブトキシシラン、ｎ−ブチルトリメトキシシラン、イソブチルトリメトキシシラン、ｎ−ペンチルトリメトキシシラン、ｎ−ヘキシルトリメトキシシラン、イソオクチルトリエトキシシラン、ビニルトリメトキシシラン、ビニルトリエトキシシラン、フェニルトリメトキシシラン、フェニルトリエトキシシラン、オクチルトリメトキシシラン、トリフルオロプロピルトリメトキシシラン、３−アミノプロピルトリメトキシシラン、３−メルカプトプロピルトリメトキシシラン、３−メルカプトプロピルトリエトキシシラン、３−グリシドキシプロピルトリメトキシシラン、および３−グリシドキシプロピルトリエトキシシランからなる群から選択される少なくとも１つのメンバーであり、そして式Ｂのトリアルコキシシランは、１，２−ビス（トリメトキシシリル）エタン、１，２−ビス（トリエトキシシリル）エタン、ビス（トリメトキシシリルプロピル）ジスルフィド、ビス（トリエトキシシリルプロピル）ジスルフィド、ビス（トリメトキシシリルプロピル）テトラスルフィド、ビス（トリエトキシシリルプロピル）テトラスルフィド、ビス（３−トリエトキシシリルプロピル）アミンおよびビス（３−トリメトキシシリルプロピル）アミンからなる群から選択される少なくとも１つのメンバーである、請求項１７から２１のいずれかに記載のコーティング形成組成物。
【請求項２５】
金属酸化物（ｉｉ）は、シリカ、アルミナ、チタニア、セリア、酸化スズ、ジルコニア、酸化アンチモン、酸化インジウム、酸化鉄、酸化鉄および／またはジルコニアがドープされたチタニアおよび希土類酸化物からなる群から選択される少なくとも１つの金属酸化物の水性コロイド懸濁液から選択される少なくとも１つのメンバーであり、ここで水混和性溶媒（ｉｉｉ）は、アルコール、グリコール、グリコールエーテルおよびケトンからなる群から選択される少なくとも１つのメンバーであり、ここで酸加水分解触媒（ｉｖ）は、硫酸、塩酸、酢酸、プロパン酸、２−メチルプロパン酸、ブタン酸、ペンタン酸（吉草酸）、ヘキサン酸（カプロン酸）、２−エチルヘキサン酸、ヘプタン酸（エナント酸）、ヘキサン酸、オクタン酸（カプリル酸）、オレイン酸、リノール酸、リノレン酸、シクロヘキサンカルボン酸、シクロヘキシル酢酸、シクロヘキセンカルボン酸、安息香酸、ベンゼン酢酸、プロパン二酸（マロン酸）、ブタン二酸（コハク酸）、ヘキサン二酸（アジピン酸）、２−ブテン二酸（マレイン酸）、ラウリン酸、ステアリン酸、ミリスチン酸、パルミチン酸、イソアノイック酸、バーサティック酸、ラウリン酸、ステアリン酸、ミリスチン酸、パルミチン酸、イソアノイック酸およびアミノ酸からなる群から選択される少なくとも１つ以上のメンバーであり、そしてここでコーティング形成組成物は、Ｒ５が水素、１から約８個の炭素原子を含むアルキル基、および約６から約２０個の炭素原子を含む芳香族基からなる群から選択される、式［（Ｃ４Ｈ９）４Ｎ］＋［ＯＣ（Ｏ）−Ｒ５］−のテトラブチルアンモニウムカルボキシレートからなる群から選択される少なくとも１つの縮合触媒（ｖｉ）も含む、請求項１７から１８のいずれかに記載のコーティング形成組成物。
【請求項２６】
金属酸化物（ｉｉ）は、アルミナで修飾されたシリカから選択され、ここで水混和性溶媒（ｉｉｉ）は、アルコール、グリコール、グリコールエーテルおよびケトンからなる群から選択される少なくとも１つのメンバーであり、ここで酸加水分解触媒（ｉｖ）は、硫酸、塩酸、酢酸、プロパン酸、２−メチルプロパン酸、ブタン酸、ペンタン酸（吉草酸）、ヘキサン酸（カプロン酸）、２−エチルヘキサン酸、ヘプタン酸（エナント酸）、ヘキサン酸、オクタン酸（カプリル酸）、オレイン酸、リノール酸、リノレン酸、シクロヘキサンカルボン酸、シクロヘキシル酢酸、シクロヘキセンカルボン酸、安息香酸、ベンゼン酢酸、プロパン二酸（マロン酸）、ブタン二酸（コハク酸）、ヘキサン二酸（アジピン酸）、２−ブテン二酸（マレイン酸）、ラウリン酸、ステアリン酸、ミリスチン酸、パルミチン酸、イソアノイック酸、バーサティック酸、ラウリン酸、ステアリン酸、ミリスチン酸、パルミチン酸、イソアノイック酸およびアミノ酸からなる群から選択される少なくとも１つのメンバーであり、そしてここでコーティング形成組成物は、Ｒ５が水素、１から約８個の炭素原子を含むアルキル基、および約６から約２０個の炭素原子を含む芳香族基からなる群から選択される、式［（Ｃ４Ｈ９）４Ｎ］＋［ＯＣ（Ｏ）−Ｒ５］−のテトラブチルアンモニウムカルボキシレートからなる群から選択される少なくとも１つの縮合触媒（ｖｉ）も含む、請求項１９から２０のいずれかに記載のコーティング形成組成物。
【請求項２７】
ステップ（ａ）において、混合物は約−２０℃から約１５℃の温度に冷却される、請求項１７から１８のいずれかに記載のコーティング形成組成物。
【請求項２８】
ステップ（ａ）において、混合物は、酸加水分解触媒（ｉｖ）の総量の約１０から約５０重量パーセントを含み、酸加水分解触媒（ｉｖ）の残部がステップ（ｃ）で添加される、請求項１７から１８のいずれかに記載のコーティング形成組成物。
【請求項２９】
ステップ（ｅ）において、ステップ（ｄ）から得られた混合物は、約２０℃から約１００℃の温度で約１から約６０日間エージングされる、請求項１７から１８のいずれかに記載のコーティング形成組成物。
【請求項３０】
金属表面にコーティングして耐腐食性および／または耐摩耗性をそこに付与する方法であって、請求項１から２９のいずれかに記載のコーティング形成組成物を、耐腐食性および／または耐摩耗性が望まれる金属の非コーティング表面またはプレコーティング表面に適用すること、および適用されたコーティング形成組成物を硬化させて、その上に耐腐食性および／または耐摩耗性コーティングをもたらすことを含む方法。
【請求項３１】
コーティング形成組成物は、陽極酸化アルミニウム、バルクアルミニウム、マグネシウム、鋼、銅、青銅またはそれらの合金の表面、金属化表面または少なくとも１つの保護層を有する金属に適用される、請求項３０に記載の方法。
【請求項３２】
金属の表面をコーティングして耐腐食性および／または耐摩耗性をそこに付与する方法であって、請求項１７から２６のいずれかに記載のプロセスによって得られたコーティング形成組成物を、耐腐食性および／または耐摩耗性が望まれる金属の非コーティング表面またはプレコーティング表面に適用すること、および適用されたコーティング形成組成物を硬化させて、その上に耐腐食性および／または耐摩耗性コーティングをもたらすことを含む方法。
【請求項３３】
コーティング形成組成物は、陽極酸化アルミニウム、バルクアルミニウム、マグネシウム、鋼、銅、青銅またはそれらの合金の表面、金属化表面または少なくとも１つの保護層を有する金属部分に適用される、請求項３２に記載の方法。
【請求項３４】
請求項３０に記載の方法により調製された耐腐食性および／または耐摩耗性コーティングを含む金属のコーティング表面。
【発明の詳細な説明】
【技術分野】
【０００１】
本発明は、表面保護コーティング組成物、例えば、化成および不動態化コーティングの分野、より具体的にはアルコキシシランに由来する硬化性コーティング組成物、およびそれを用いた金属基材のコーティングのための方法に関する。
【背景技術】
【０００２】
耐腐食性および／または耐摩耗性を付与する目的で、さまざまな種類の表面に適用するために、長年にわたって多くの表面保護コーティング組成物が開発されてきている。例えば、塗装前に金属表面を調製するために、クロムおよび重金属リン酸塩化成コーティングが使用されてきている。しかしながら、クロムの毒性および小川、河川、その他の水路に産業廃棄物として排出されるクロム酸塩、リン酸塩、その他の重金属の汚染影響に関する高まる懸念が、そのような金属コーティング組成物の代替品を求めることを推し進めている。
【０００３】
非クロム、非リン酸塩および非重金属系の金属コーティング組成物を開発するこれらの努力から生じた表面保護コーティング組成物の１つのタイプは、アルコキシシランに由来している。アルコキシシランに由来する硬化性コーティング組成物は、金属産業において高いレベルの関心を寄せ続けており、一部の配合物は広く商業的に受け入れられているが、未硬化の組成物の貯蔵安定性、および硬化組成物の接着性、柔軟性、耐腐食性、耐摩耗性／耐擦過性、光学透明特性など、金属の製造業者および加工業者にとって依然として重要なそれら特性の１つ以上の改善の余地がかなり残っている。
【発明の概要】
【０００４】
本発明の一態様によれば、金属、金属合金、金属化部分、１つ以上の保護層を有する金属または金属化部分のうちの１つなどの基材の表面を保護する適用のための硬化性表面保護コーティング形成組成物が提供され、該コーティング形成組成物は、
（ｉ）式ＡおよびＢからなる群から選択される少なくとも１つのアルコキシシラン：
（Ｘ−Ｒ１）ａＳｉ（Ｒ２）ｂ（ＯＲ３）４−（ａ＋ｂ）    式Ａ
（Ｒ３Ｏ）３Ｓｉ−Ｒ１−Ｓｉ（ＯＲ３）３    式Ｂ
ここで
Ｘは有機官能基、より具体的にはメルカプト、アシルオキシ、グリシドキシ、エポキシ、エポキシシクロヘキシル、エポキシシクロヘキシルエチル、ヒドロキシ、エピスルフィド、アクリレート、メタクリレート、ウレイド、チオウレイド、ビニル、アリル、−ＮＨＣＯＯＲ４または−ＮＨＣＯＳＲ４基、ここでＲ４は、１から約１２個の炭素原子、より具体的には１から約８個の炭素原子を含む一価のヒドロカルビル基であり、チオカルバメート、ジチオカルバメート、エーテル、チオエーテル、ジスルフィド、トリスルフィド、テトラスルフィド、ペンタスルフィド、ヘキサスルフィド、ポリスルフィド、キサンテート、トリチオカーボネート、ジチオカーボネートまたはイソシアヌラート基、または別の−Ｓｉ（ＯＲ３）基であり、ここでＲ３は以下に定義の通りであり；
各Ｒ１は、１から約１２個の炭素原子、より具体的には１から約１０個の炭素原子、最も具体的には１から約８個の炭素原子の直鎖、分岐または環状の二価有機基、例えば、メチレン、エチレン、プロピレン、イソプロピレン、ブチレン、イソブチレン、シクロヘキシレン、アリーレン、アラルキレンまたはアルカリーレン基の非限定的な例などの二価炭化水素基であって、Ｏ、Ｓ、ＮＲ４、ここでＲ４は水素または１から４個の炭素原子のアルキル基である、の非限定的な例などの１つ以上のヘテロ原子を任意に含むものであり；
各Ｒ２は、独立して、１から約１６個の炭素原子、より具体的には１から約１２個の炭素原子、さらにより具体的には１から４個の炭素原子のアルキル、アリール、アルカリールまたはアラルキル基であって、１つ以上のハロゲン原子、より具体的にはフッ素原子を任意に含むものであり、
各Ｒ３は、独立して、１から約１２個の炭素原子、より具体的には１から約８個の炭素原子、さらにより具体的には１から４個の炭素原子のアルキル基であり；
下付き文字ａは０または１であり、下付き文字ｂは０、１または２であり、そしてａ＋ｂは０、１または２であり；そして、
下付き文字ａが０または１であり、下付き文字ｂが０、１または２であり、そしてａ＋ｂが２である場合の式Ａのアルコキシシランの量は、コーティング形成組成物の０から約８重量パーセントであり；
ａ＋ｂが０である場合の式Ａのアルコキシシランの量は、コーティング形成組成物の０から約１５重量パーセントであり、
下付き文字ａが０または１であり、下付き文字ｂが０または１であり、そしてａ＋ｂが１である式Ａのアルコキシシランと、式Ｂのアルコキシシランとの合計量が約８から約４０重量パーセントであり、そして
式ＡおよびＢのアルコキシシランの総量は、コーティング形成組成物の約５０、好ましくは約４５、より好ましくは約４０重量パーセントを超えず；
（ｉｉ）少なくとも１つの粒子形態の金属酸化物、ここで金属酸化物の量は、コーティング形成組成物の約５から約５０重量パーセントであり；
（ｉｉｉ）少なくとも１つの水混和性有機溶媒；
（ｉｖ）少なくとも１つの酸加水分解触媒；
（ｖ）水；ならびに
（ｖｉ）任意で、少なくとも１つの縮合触媒を含み、
ここでコーティング形成組成物は、２５℃で約３．０から約７．０ｃＳｔｋｓ、より具体的には約４．０から約５．５ｃＳｔｋｓ、さらにより具体的には約４．５から約５．０ｃＳｔｋｓの範囲内の粘度を有する。
【０００５】
本発明において、粘度は、ＤＩＮ５３０１５標準「Viscometry- Measurement ofViscosity by Means of the Rolling Ball Viscometer by Hoeppler」に従って、Haake DC10温度制御ユニットおよびボールセット800-0182、特に、直径が１５．５９８ｍｍ、重量が４．４２８２ｇ、密度が２．２２９ｇ／ｃｍ３であるボールＮｏ．２を備えたHoeppler FallingBall Viscometer Model 356-001を使用して、２５℃で測定される。
【０００６】
本発明の一実施形態では、式ＡおよびＢからなる群から選択される少なくとも１つのアルコキシシラン（ｉ）は、その加水分解および縮合生成物でもあり得る。
そのような生成物は、式ＡおよびＢからなる群から選択されるアルコキシシラン（ｉ）のオリゴマーなどである。それらは、式ＡおよびＢからなる群から選択されるアルコキシシラン（ｉ）の加水分解および縮合によって調製される。すなわち、アルコキシシリル基は水と反応し、対応するアルコールを遊離し、その後、得られたヒドロキシシリル基はＳｉ−Ｏ−Ｓｉ（シロキサン基）の形成にて縮合する。得られる加水分解および縮合生成物またはオリゴマーは、例えば、２から３０個のシロキシ単位、好ましくは２から１０個のシロキシ単位、および残りのアルコキシ基を含む直鎖または環状ポリシロキサンであり得る。
アルコキシシラン（ｉ）の量に関する条件、つまり
下付き文字ａが０または１であり、下付き文字ｂが０、１または２であり、そしてａ＋ｂが２である場合の式Ａのアルコキシシランの量は、コーティング形成組成物の０から約２５重量パーセントであり、
ａ＋ｂが０である場合の式Ａのアルコキシシランの量は、コーティング形成組成物の０から約１５重量パーセントであり、
下付き文字ａが０または１であり、下付き文字ｂが０または１であり、そしてａ＋ｂが１である場合の式Ａのアルコキシシラン、および式Ｂのアルコキシシランの合計量は、コーティング形成組成物の約８から約４０重量パーセントであり、そして
式ＡおよびＢのアルコキシシランの総量は、コーティング形成組成物の約５０、好ましくは約４５、より好ましくは約４０重量パーセントを超えず、
式ＡおよびＢのアルコキシシランに由来する対応するオリゴマーにも適用されること、が理解される。
そのようなオリゴマーの特定の好ましい例には、特にオリゴマーのグリシドキシプロピルトリメトキシシランが含まれる。
【０００７】
さらに本発明によれば、上記の硬化性表面保護コーティング形成組成物を形成するための
ａ）アルコキシシラン（ｉ）と酸加水分解触媒（ｉｖ）の一部との混合物を冷却すること；
ｂ）ステップ（ａ）の冷却された混合物に金属酸化物（ｉｉ）と水（ｖ）とを添加すること；
ｃ）ステップ（ｂ）から得られた混合物に水混和性有機溶媒（ｉｉｉ）および酸加水分解触媒（ｉｖ）の残りを添加すること；
ｄ）ステップ（ｃ）から得られた混合物を、２５℃で約３．０から約７．０ｃＳｔｋｓ、より具体的には約４．０から約５．５ｃＳｔｋｓ、さらにより具体的には約４．５から約５．０ｃＳｔｋｓの範囲内の粘度を有する硬化性コーティング形成組成物を提供するのに有効な期間にて高められた温度の条件下でエージングすること；ならびに
ｅ）任意にて、前述のいずれかのステップで、そのステップの間、またはそのステップ後に縮合触媒（ｖｉ）を添加すること、を含むプロセスも提供される。
金属酸化物（ｉｉ）が、シリカ、アルミナ、チタニア、セリア、酸化スズ、ジルコニア、酸化アンチモン、酸化インジウム、酸化鉄、酸化鉄および／またはジルコニアをドープしたチタニアおよび希土類酸化物からなる群から選択される少なくとも１つの金属酸化物のコロイド懸濁液である場合、または金属酸化物（ｉｉ）が、アルミナおよびシリカの混合物から選択される場合、このプロセスは特に好ましい。
【０００８】
さらに本発明の別の実施形態によれば、前述の硬化性表面保護コーティング形成組成物を形成するためのプロセスも提供され、該プロセスは
ａ）金属酸化物（ｉｉ）および酸加水分解触媒（ｉｖ）の混合物を、好ましくは約−２０℃から約１５℃、好ましくは約−１０℃から約１０℃、より好ましくは約０から約１０℃の温度に冷却すること、
ｂ）ステップ（ｂ）の冷却された混合物にアルコキシシラン（ｉ）（またはその混合物）を添加すること、
ｃ）ステップｃ）で得られた混合物を室温（約２５℃）に（好ましくはたとえば一晩で室温に到達させること、またはより少なく好ましくは熱を供給することのいずれかにより）温めさせること、
ｄ）ステップｄ）で得られた混合物に少なくとも１つの水混和性有機溶媒（ｉｉｉ）、および任意に縮合触媒（ｖｉ）および任意に１つ以上の他の任意の成分（ｖｉｉ）を添加して、２５℃で約３．０から約７．０ｃＳｔｋｓの範囲内の粘度を有する組成物を得ること、を含む。このプロセスは、金属酸化物（ｉｉ）がアルミナで修飾されたシリカから選択される場合に特に好ましい。例えば、Levasil（登録商標）100S/45 (現在: Levasil CS45-58P) (AkzoNobel)およびLevasil（登録商標）200S/30 (現在: Levasil CS30-516P) (AkzoNobel)などのアルミナ粒子で修飾されたシリカおよび酢酸（ｉｖ）の混合物がフラスコで攪拌される。アルコキシシラン（ｉ）を２０から５０分以内に滴下する間に、混合物を０から１０℃に冷却する。溶液が室温になる間に、混合物は撹拌される。次の日に、アルコールなどの溶媒（ｉｉｉ）、触媒（ｖｉ）、および流動添加剤（ｖｉｉ）が添加される。混合物全体を少なくとも１５分間撹拌して、コーティング形成組成物を得る。
【０００９】
本発明のさらに別の態様によれば、表面保護コーティング、すなわち、コーティングされていない金属またはプレコーティングされた金属の表面に耐腐食性および／または耐摩耗性を付与するコーティングを有する金属は、
ｆ）前述のコーティング形成組成物のコーティングを、金属のコーティングされていない表面またはプレコーティングされた表面に適用すること、
ｇ）コーティング形成組成物の適用されたコーティングから少なくともいくらかの溶媒（ｉｉｉ）を除去すること、ならびに
ｈ）コーティング形成組成物の溶媒を失ったコーティングを硬化させて、金属表面上に耐腐食性および／または耐摩耗性のコーティングを提供することをさらに含むコーティングプロセスによって得られる。
【００１０】
本発明の硬化性コーティング形成組成物は、優れた貯蔵安定性を有し、そしてそれから得られる硬化表面保護コーティングは、高レベルの耐腐食性および耐摩耗性、金属表面への付着、柔軟性（金属の屈曲による亀裂またはひび割れに対する耐性）、ならびに酸および／またはアルカリへの耐性などの１つまたは複数の機能的に有利な特性を示す傾向がある。さらに、本明細書の硬化コーティングの一般的に優れた光学的透明性により、下にある基材表面の審美的に魅力的な品質を良好な効果で示すことが可能になる。
【発明を実施するための形態】
【００１１】
本明細書および特許請求の範囲において、以下の用語および表現は、以下に示される意味を有すると理解されるべきである。
【００１２】
単数形「ａ」、「ａｎ」、および「ｔｈｅ」は複数形を含み、特定の数値への言及は、文脈が明らかにそうでないことを示さない限り、少なくともその特定の値を含む。
【００１３】
実施例または別段の指示がある場合を除き、本明細書および特許請求の範囲に記載されている材料の量、反応条件、持続時間、材料の定量化された特性などを表すすべての数値は、「約」という用語により全ての例において修飾されているものと理解されるべきである。
【００１４】
本明細書で説明されるすべての方法は、本明細書で特に指示がない限り、または文脈により明らかに矛盾しない限り、任意の適切な順序で実行され得る。本明細書で提供されるありとあらゆる例または例示的な言葉（例えば、「など」）の使用は、単に本発明をより良く説明することを意図しており、特に請求されない限り、本発明の範囲の限定をもたらすものではない。
【００１５】
明細書中のいかなる言葉も、請求されていない要素が本発明の実施に不可欠であることを示すと解釈されるべきではない。
【００１６】
本明細書で使用されるとき、「含む（comprising）」、「含む（including）」、「含む（containing）」、「によって特徴付けられる（characterized by）」という用語およびそれらの文法的同等物は、追加の、列挙されない要素または方法のステップを除外しない包括的または制限のない用語であるが、「からなる（consisting of）」および「から本質的になる（consistingessentially of）」というより制限的な用語もまた含むことが理解されるであろう 。
【００１７】
特に示さない限り、組成パーセントは重量パーセントで与えられる。
【００１８】
本明細書に記載の任意の数値範囲は、その範囲内のすべての部分範囲、およびそのような範囲または部分範囲のさまざまな終点の任意の組み合わせを含むことが理解されよう。
【００１９】
構造的、組成的および／または機能的に関連する化合物、材料または物質の群に属するものとして、明示的または暗示的に本明細書に開示および／または特許請求の範囲に記載されている化合物、材料または物質には、その群の個々の代表およびそれらのすべての組合せが含まれることがさらに理解されよう。
【００２０】
「コーティング形成組成物」という表現は、それ自体が実用的または有用なコーティング組成物ではないが、本明細書で詳細に説明する処理後、金属表面に適用する高品質で効果的な熱硬化性表面保護コーティングを形成する組成物を意味すると理解されるべきである。
【００２１】
本明細書で使用される「金属」という用語は、金属自体、金属合金、金属化部分、および１つまたは複数の非金属保護層を有する金属または金属化部分に適用されると理解されるべきである。
【００２２】
「加水分解縮合」とは、コーティング組成物形成混合物中の１つまたは複数のシランが最初に加水分解され、続いて加水分解生成物とそれ自体または混合物の他の加水分解および／または非加水分解成分との縮合反応が続くことを意味する。
【００２３】
Ａ．コーティング形成組成物の成分
アルコキシシラン（ｉ）
コーティング形成組成物中に存在するアルコキシシラン（ｉ）は、上記の式Ａの１つ以上のジアルコキシシラン、トリアルコキシシランおよび／またはテトラアルコキシシランおよび／または式Ｂの１つ以上のトリアルコキシシラン、但し少なくとも１つのそのようなトリアルコキシシランがそこに含まれるとき、であり得る。
【００２４】
式Ａのジアルコキシシランの例には、ジメチルジメトキシシラン、ジエチルジエトキシシラン、ジエチルジメトキシシラン、３−シアノプロピルフェニルジメトキシシラン、ジフェニルジメトキシシラン、ジフェニルジエトキシシラン、ジ（ｐ−トリル）ジメトキシシラン、ビス（ジエチルアミノ）ジメトキシシラン、ビス（ヘキサメチレンアミノ）ジメトキシシラン、ビス（トリメチルシリルメチル）ジメトキシシラン、ビニルフェニルジエトキシシランなど、およびそれらの混合物が含まれる。
【００２５】
上で説明したように、ジアルコキシシランを含むアルコキシシランには、その加水分解および縮合生成物（オリゴマー）も含まれる。
【００２６】
式Ａのトリアルコキシシランの例には、メチルトリメトキシシラン、メチルトリエトキシシラン、エチルトリメトキシシラン、エチルトリエトキシシラン、エチルトリプロポキシシラン、ｎ−プロピルトリメトキシシラン、ｎ−プロピルトリエトキシシラン、ｎ−プロピルトリプロポキシシラン、ｎ−プロピルトリブトキシシラン、ｎ−ブチルトリメトキシシラン、イソブチルトリメトキシシラン、ｎ−ペンチルトリメトキシシラン、ｎ−ヘキシルトリメトキシシラン、イソオクチルトリエトキシシラン、ビニルトリメトキシシラン、ビニルトリエトキシシラン、フェニルトリメトキシシラン、フェニルトリエトキシシラン、オクチルトリメトキシシラン、トリフルオロプロピルトリメトキシシラン、３−アミノプロピルトリメトキシシラン、３−メルカプトプロピルトリメトキシシラン、３−メルカプトプロピルトリエトキシシラン、３−グリシドキシプロピルトリメトキシシラン、３−グリシドキシプロピルトリエトキシシラン、それらのオリゴマーおよび混合物が含まれる。これらのうち、メチルトリメトキシシラン、オクチルトリメトキシシランおよびグリシドキシプロピルトリメトキシシランが特に有利である。
【００２７】
上記で説明したように、トリアルコキシシランを含むアルコキシシランは、その加水分解および縮合生成物（オリゴマー）も含む。
【００２８】
式Ａのテトラアルコキシシラン（すなわち、テトラアルキルオルトシリケート）の例には、テトラメトキシシラン、ジメトキシジエトキシシラン、テトラエトキシシラン、メトキシトリエトキシシラン、テトラプロポキシシランなど、およびそれらの混合物が含まれる。
【００２９】
式Ｂのトリアルコキシシランの例には、１，２−ビス（トリメトキシシリル）エタン、１，２−ビス（トリエトキシシリル）エタン、ビス（トリメトキシシリルプロピル）ジスルフィド、ビス（トリエトキシシリルプロピル）ジスルフィド、ビス（トリメトキシシリルプロピル）テトラスルフィド、ビス（トリエトキシシリルプロピル）テトラスルフィド、ビス（３−トリエトキシシリルプロピル）アミン、ビス（３−トリメトキシシリルプロピル）アミンなど、およびそれらの混合物が含まれる。
【００３０】
金属酸化物（ｉｉ）
金属酸化物成分（ｉｉ）は、一般に、粒子の形態、例えば、約５ｎｍから約５００ｎｍ、より具体的には約１０から約２００ｎｍ、さらにより具体的には約１０から約６０ｎｍの平均粒子サイズの範囲のほぼ球形または等軸粒子の形態で提供される。平均粒子サイズは、特にフルＭｉｅ理論を使用した低角度レーザー光散乱（ＬＡＬＬＳ）、特に、Malvern InstrumentsのMastersizer 2000または3000を使用して測定される。
【００３１】
金属酸化物（ｉｉ）は、その水性コロイド分散液、例えば、シリカ、アルミナ、チタニア、セリア、酸化スズ、ジルコニア、酸化アンチモン、酸化インジウム、酸化鉄、酸化鉄および／またはジルコニアがドープされたチタニア、希土類酸化物、ならびにそれらの混合物および複合酸化物などの金属酸化物の水性コロイド分散液として有利に提供される。あるいは、粉末形態の金属酸化物（ｉｉ）をコーティング組成物内に分散させてもよい。
【００３２】
好ましい金属酸化物（ｉｉ）は水性コロイドシリカである。本発明で有利に利用できるコロイドシリカの水性分散液には、約２０から約１５０ｎｍ、好ましくは約５から約３０ｎｍの範囲の平均粒子サイズを有するものが含まれる。そのような分散液は、当技術分野で知られており、市販のものには、例えば、Ludox（登録商標）(Sigma Aldrich)、Snowtex（登録商標）(Nissan Chemical)、およびBindzil（登録商標）(AkzoNobel)、Nalco（登録商標）コロイドシリカ(Nalco Chemical Company)、Levasil（登録商標）(AkzoNobel)が含まれる。そのような分散液は、酸性および塩基性ヒドロゾルの形で入手できる。
【００３３】
酸性および塩基性コロイドシリカの両方を、本発明のコーティング形成組成物に組み込むことができる。低いアルカリ含有量を有するコロイドシリカは、より安定したコーティング組成物を提供することができ、したがって好ましい場合がある。特に好ましいコロイドシリカには、Nalco（登録商標）1034A (Nalco Chemical Company)およびSnowtex（登録商標）O40、SnowtexST-033、およびSnowtex（登録商標）OL-40(Nissan Chemical)、Ludox（登録商標）AS40およびLudox（登録商標）HS 40 (Sigma-Aldrich)、Levasil 200/30およびLevasil（登録商標）200 S/30(現在 Levasil CS30-516P) (AkzoNobel)、およびCab-O-Sperse（登録商標）A205 (Cabot Corporation)が含まれる。
【００３４】
金属酸化物（ｉｉ）が段落［００３０］から［００３３］で定義された通りの場合、式ＡおよびＢのアルコキシシランの総量は、コーティング形成組成物の約４０重量パーセントを超えないことが好ましい。
【００３５】
本発明によるコーティング形成組成物の実施形態では、金属酸化物（ｉｉ）は、アルミナとシリカの混合物から選択される。好ましくは、前記混合物について、アルミナ対シリカの重量比（Ａｌ２Ｏ３／ＳｉＯ２）は、約１：９９から約９９：１、好ましくは約５：９５から約９０：１０、より好ましくは約５：９５から約７５：２５である。そのような混合物は、好ましくは、アルミナとシリカの水性コロイド分散液を混合することにより調製される。アルミナとシリカの混合物の使用により、アルミニウム表面への良好な接着性、非常に高い耐摩耗性、良好な腐食保護、耐熱性、耐酸性および耐アルカリ性がもたらされる。
【００３６】
本発明によるコーティング形成組成物の実施形態において、金属酸化物（ｉｉ）は、アルミナで修飾されたシリカから選択される。一実施形態では、そのようなアルミナで修飾されたシリカは、表面がアルミナで修飾されたシリカであってもよい。したがって、そのようなアルミナで修飾されたシリカは、Ａｌ２Ｏ３−ＳｉＯ２−コアシェル粒子と呼ばれることもある。また、この実施形態では、金属酸化物（ｉｉ）は、水性コロイド分散液として有利に提供され得る。そのようなアルミナで修飾されたシリカまたはＡｌ２Ｏ３−ＳｉＯ２−コアシェル粒子の使用は、自動車の外装、例えばルーフレールとトリムパーツの陽極酸化アルミニウム部品を保護するのに特に役立ち、そして高ｐＨまたは低ｐＨの液体に起因する高い耐腐食性、高い耐引掻性、および高い耐熱性を提供する。本発明によるコーティング形成組成物におけるそのようなアルミナで修飾されたシリカの使用は、長期の高酸性環境条件下で高い耐引掻性を提供する。アルミナで修飾されたシリカの例には、例えば、約８５ｍ２／ｇ（Levasil（登録商標）100S/45）および約１６０ｍ２／ｇ（Levasil（登録商標）200S/30）の表面積を有する、約３０ｎｍの平均粒子サイズを有するＡｌ２Ｏ３で表面修飾されたシリカ粒子を含む、Levasil（登録商標）100S/45(現在： Levasil CS45-58P)分散液（水中４５％）、約１７ｎｍの平均粒子サイズを有するＡｌ２Ｏ３で表面修飾されたシリカ粒子を含むLevasil（登録商標）200S/30 (現在： Levasil CS30-516P)分散液（水中３０％）などのLevasilタイプが含まれる。
【００３７】
アルミナで修飾されたシリカを使用する特定の実施形態では、異なる平均粒子サイズを有するアルミナで修飾された少なくとも２つのシリカを含む混合物を使用することができる。例えば、より小さい粒子サイズ（例えば、１０から２５ｎｍ）のアルミナで修飾されたシリカの重量比が、より大きい粒子サイズ（例えば、２６から４０ｎｍ）のアルミナで修飾されたシリカの量よりも大きく、好ましくは小／大の比は約１０：１から約１：２、好ましくは約１０：１から約２：１である、異なる平均粒子サイズを有するアルミナで修飾された２つのシリカの混合物を使用することができる。この方法は、特に高い耐引掻性を提供する。
【００３８】
本明細書のコーティング形成組成物に組み込まれる金属酸化物（ｉｉ）の量は、一般に、組成物の重量に基づき約５から約５０、より具体的には約１０から約４０、さらにより具体的には約１０から約３０重量パーセントに異なり得る。
【００３９】
水混和性有機溶媒（ｉｉｉ）
本発明のコーティング形成組成物に組み込むことができる水混和性溶媒（ｉｉｉ）の例は、メタノール、エタノール、プロパノール、イソプロパノール、ｎ−ブタノール、ｔｅｒｔ−ブタノール、メトキシプロパノール、エチレングリコール、ジエチレングリコールブチルエーテル、およびそれらの組み合わせなどのアルコールである。アセトン、メチルエチルケトン、エチレングリコールモノプロピルエーテル、および２−ブトキシエタノールなどの他の水混和性有機溶媒も利用できる。典型的には、これらの溶媒は水と組み合わせて使用され、後者はその水（ｖ）の一部または全部を提供する金属酸化物（ｉｉ）および／またはコーティング組成物の他の成分に関連する水と一緒に使用される。
【００４０】
コーティング形成組成物中に存在する水混和性溶媒（ｉｉｉ）の総量は、例えば、その総重量に基づいて約１０から約８０、より具体的には約１０から約６５、より具体的には約１０から約６０、さらにより具体的には、約１０から約５０重量パーセントなど、大きく異なり得る。コーティング形成組成物が金属酸化物（ｉｉ）としてアルミナで修飾されたシリカを含む場合、コーティング形成組成物中に存在する水混和性溶媒（ｉｉｉ）の総量は、例えば、その総重量に基づいて約４０から約７０、より具体的には約５０から約６５重量パーセントに大きく異なり得る。
【００４１】
酸加水分解触媒（ｉｖ）
アルコキシシランの加水分解にこれまで使用されてきた酸性加水分解触媒のいずれも、本明細書のコーティング形成組成物に組み込むことができる。例示的な酸加水分解触媒（ｉｖ）には、硫酸、塩酸、酢酸、プロパン酸、２−メチルプロパン酸、ブタン酸、ペンタン酸（吉草酸）、ヘキサン酸（カプロン酸）、２−エチルヘキサン酸、ヘプタン酸（エナント酸）、ヘキサン酸、オクタン酸（カプリル酸）、オレイン酸、リノール酸、リノレン酸、シクロヘキサンカルボン酸、シクロヘキシル酢酸、シクロヘキセンカルボン酸、安息香酸、ベンゼン酢酸、プロパン二酸（マロン酸）、ブタン二酸（コハク酸）、ヘキサン二酸（アジピン酸）、２−ブテン二酸（マレイン酸）、ラウリン酸、ステアリン酸、ミリスチン酸、パルミチン酸、イソアノイック酸（isoanoic acid）、バーサティック酸（versatic acid）、ラウリン酸、ステアリン酸、ミリスチン酸、パルミチン酸、イソアノイック酸、アミノ酸およびそれらの混合物が含まれる。酸加水分解触媒は、希釈せずに、または水溶液の形で使用できる。
【００４２】
酸加水分解触媒（ｉｖ）は、本発明のコーティング形成組成物中に、ほとんどの場合、コーティング形成組成物の総重量に基づいて、約０．１から約５、より具体的には約０．５から約４．５、そしてより具体的には約２から約４重量パーセントの範囲であり得る、少なくとも触媒有効量にて存在することになる。特定の実施形態では、例えば、コーティング形成組成物が金属酸化物（ｉｉ）としてアルミナで修飾されたシリカを含む場合、酸加水分解触媒（ｉｖ）の量はまた、コーティング形成組成物の総重量に基づいて約０．１から約２重量パーセントの範囲であり得る。
【００４３】
水（ｖ）
本明細書のコーティング形成組成物の水成分は、有利には脱イオン（ＤＩ）水である。コーティング組成物形成混合物中に存在する全水の一部または全部を、混合物の１つまたは複数の他の成分の一部、例えば金属酸化物（ｉｉ）の水性コロイド分散液、水混和性溶媒（ｉｉｉ）、酸加水分解触媒（ｉｖ）任意の縮合触媒（ｖｉ）および／または以下に記載されるような他の任意の成分（ｖｉｉ）として添加してもよい。
【００４４】
水（ｖ）の総量は、コーティング形成組成物の総重量に基づいて、例えば、約５から約４０、より具体的には約５から約３０、さらにより具体的には約５から約１５重量パーセントなど、広範囲に変化する範囲内であり得る。
【００４５】
任意の縮合触媒（ｖｉ）
任意の縮合触媒（ｖｉ）は、本明細書のコーティング形成組成物の部分的または完全に加水分解されたシラン成分（ａ）および（ｂ）の縮合を触媒し、したがって硬化触媒として機能する。
【００４６】
コーティング形成組成物は、任意の縮合触媒（ｖｉ）の非存在下で硬化できるが、効率的な硬化には、より強い条件、例えば、高められた温度の適用（熱硬化）および／または長くされた硬化時間が必要になる場合があり、その両方ともコストおよび／または生産性の観点から望ましくことがあり得る。より経済的なコーティングプロセスを提供することに加えて、任意の縮合触媒（ｖｉ）の使用は一般に、コーティング形成組成物の改善された貯蔵寿命をもたらす。
【００４７】
本明細書のコーティング形成組成物中に任意に存在してもよい縮合触媒（ｖｉ）の例は、式［（Ｃ４Ｈ９）４Ｎ］＋［ＯＣ（Ｏ）−Ｒ５］―のテトラブチルアンモニウムカルボキシレートであり、ここでＲ５は、水素、１から約８個の炭素原子を含むアルキル基、および約６から約２０個の炭素原子を含む芳香族基からなる群から選択される。好ましい実施形態では、Ｒ５は、メチル、エチル、プロピル、イソプロピル、ブチルまたはイソブチルなどの約１から４個の炭素原子を含む基である。より活性なタイプの縮合触媒（ｖ）、例えば鉱酸およびアルカリ金属水酸化物と比較して、前述のテトラブチルアンモニウムカルボキシレートは、それらの触媒作用がやや穏やかであり、それらを含むコーティング形成組成物の貯蔵寿命を最適化する傾向がある。上記式の例示的なテトラブチルアンモニウムカルボキシレート縮合触媒は、テトラ−ｎ−ブチルアンモニウムアセテート（ＴＢＡＡ）、テトラブチルアンモニウムホルメート、テトラ−ｎ−ブチルアンモニウムベンゾエート、テトラ−ｎ−ブチルアンモニウム−２−エチルヘキサノエート、テトラ−ｎ−ブチルアンモニウム−ｐ−エチルベンゾエートおよびテトラ−ｎ−ブチルアンモニウムプロピオネートである。本発明の有効性および適合性に関して、好ましい縮合触媒は、テトラブチルアンモニウムカルボキシレート、テトラ−ｎ−ブチルアンモニウムアセテート（ＴＢＡＡ）、テトラ−ｎ−ブチルアンモニウムホルメート、テトラ−ｎ−ブチルアンモニウムベンゾエート、テトラ−ｎ−ブチルアンモニウム−２−エチルヘキサノエート、テトラ−ｎ−ブチルアンモニウム−ｐ−エチルベンゾエート、そしてテトラ−ｎ−ブチルアンモニウムプロピオネート、テトラメチルアンモニウムアセテート、テトラメチルアンモニウムベンゾエート、テトラヘキシルアンモニウムアセテート、ジメチルアニリウムホルメート、ジメチルアンモニウムアセテート、テトラメチルアンモニウムカルボキシレート、テトラメチルアンモニウム−２−エチルヘキサノエート、ベンジルトリメチルアンモニウムアセテート、テトラエチルアンモニウムアセテート、テトライソプロピルアンモニウムアセテート、トリエタノール−メチルアンモニウムアセテート、ジエタノールジメチルアンモニウムアセテート、モノエタノールトリメチルアンモニウムアセテート、エチルトリフェニルホスホニウムアセテート、ＴＢＤアセテート（１，５，７−トリアザビシクロ［４．４．０］デス−５−エン（ＴＢＤ））、ならびにそれらの２つ以上の組み合わせである。
【００４８】
上記テトラブチルアンモニウムカボキシレート縮合触媒のうち、テトラ−ｎ−ブチルアンモニウムアセテートおよびテトラ−ｎ−ブチルアンモニウムホルメートが一般に好ましく、そしてテトラ−ｎ−ブチルアンモニウムアセテートがより好ましい。
【００４９】
利用される場合、縮合触媒（ｖｉ）は、本明細書のコーティング形成組成物中に少なくとも触媒有効量、例えばその総重量に基づいて約０．０００１から約１重量パーセントで存在することができる。
【００５０】
その他の任意の成分（ｖｉｉ）
１つ以上の他の任意の成分（ｖｉｉ）は、本明細書のコーティング形成組成物に含めるのに適している。
【００５１】
例えば、コーティング形成組成物は、レベリング剤または流動添加剤として機能する1つまたは複数の界面活性剤も含むことができる。適切な界面活性剤の例には、Fluorad（登録商標）（3M）などのフッ素化界面活性剤、Silwet（登録商標）およびCoatOSil（登録商標）（Momentive PerformanceMaterials, Inc.）などのシリコーンポリエーテル、およびBYK-302（BYK Chemie USA）などのポリエーテル変性シリコーンなどのシリコーン表面添加剤が含まれる。本明細書のコーティング組成物は、ベンゾトリアゾール、ベンゾフェノン、ジベンジルレゾルシノールなどの紫外線吸収剤も含むことができる。好ましい紫外線吸収剤は、シランと共縮合できるものであり、その具体的な例としては、４−［ガンマ−（トリメトキシシリル）プロポキシル］−２−ヒドロキシベンゾフェノン、４−［ガンマ−（トリエトキシシリル）プロポキシル］−２−ヒドロキシベンゾフェノンおよび４，６−ジベンゾイル−２−（３−トリエトキシシリルプロピル）レゾルシノールが含まれる。シランと共縮合することができる好ましい紫外線吸収剤が使用される場合、本明細書の熱硬化性コーティング組成物を金属の表面に適用する前に完全に混合することにより、紫外線吸収剤が他の反応種と共縮合することが重要である。紫外線吸収剤を共縮合することにより、風化中の環境への遊離紫外線吸収剤の浸出によって引き起こされ得るコーティング性能の低下を防ぐ。
【００５２】
本明細書のコーティング形成組成物はまた、ヒンダードフェノールなどの１つ以上の酸化防止剤（例：Irganox（登録商標）1010（CibaSpecialty Chemicals）、メチレングリーン、メチレンブルーなどの染料）、二酸化チタン、リン酸亜鉛、重晶石、アルミニウムフレークなどのフィラー、およびジブチルフタレートなどの可塑剤を含むことができる。
【００５３】
Ｂ．コーティング形成組成物の形成
本発明の熱硬化性コーティング組成物の形成において、アルコキシシラン（ｉ）と酸加水分解触媒（ｉｖ）の一部の混合物を冷却すること、その後の酸加水分解触媒（ｉｖ）の残りの部分を添加すること、および高められた温度および時間の所定の条件下で得られた混合物をエージングすることは、約３．０から約７．０ｃＳｔｋｓ、別の実施形態ではより具体的には約４．０から約５．５ｃＳｔｋｓ、さらに別の実施形態ではより具体的には約４．５から約５．０ｃＳｔｋｓの範囲の粘度を有する熱硬化性組成物をもたらす。
冷却は、例えば、氷浴、氷／ＮａＣｌ混合物、またはドライアイス／イソプロパノール混合物を使用して行うことができる。より具体的には、アルコキシシラン（ｉ）と酸加水分解触媒（ｉｖ）をガラス瓶に入れ、そして外部温度計で温度をモニターしながら混合物を冷却するために氷浴に入れる。アルコキシシラン（ｉ）および酸加水分解触媒（ｉｖ）の混合物の冷却は、約−２０℃から約１５℃、好ましくは約−１０℃から約１０℃、より好ましくは約０℃から約１０℃の温度まで行うことが好ましい。
【００５４】
本明細書の熱硬化性コーティング組成物を形成するプロセスの第１の段階では、式Ａおよび／またはＢのトリアルコキシシラン、任意の式Ａのジアルコキシシランおよび／またはテトラアルコキシシラン、および酸加水分解触媒（ｉｖ）の総量の約１０から約４０パーセントの混合物を、約−２０℃から約１５℃、好ましくは約−１０℃から約１０℃の温度範囲内に冷却する。冷却状態にある間に、金属酸化物（ｉｉ）、例えば水性コロイドシリカが混合物にゆっくりと加えられる。
【００５５】
金属酸化物（ｉｉ）の添加後、約２から約１０日間、より具体的には約５から約８日間にわたって一定に攪拌しながら、冷却された混合物の温度は、周囲温度または周囲温度付近、例えば約２０℃から約３０℃まで上昇させた。この連続撹拌期間中、混合物のアルコキシシラン成分（ｉ）は、初期レベルの加水分解を受け、そして得られた加水分解物の縮合が続く。
【００５６】
金属酸化物（ｉｉ）がアルミナで修飾されたシリカから選択される場合、これらの配合物を数時間／一晩、例えば約２から約１０時間冷却することが好ましい。
【００５７】
本明細書の熱硬化性コーティング組成物を形成するプロセスの第２の段階では、水混和性溶媒（ｉｉｉ）および残りの酸加水分解触媒（ｉｖ）を、現在の周囲温度の反応媒体に、例えば約５から約２４、より具体的には約８から約１５時間の期間をかけて連続攪拌下で加えられ、その間に、シランおよび／または部分加水分解物のさらなる加水分解およびこうして形成されたその加水分解物の縮合が起こる。
【００５８】
金属酸化物（ｉｉ）がアルミナで修飾されたシリカから選択される場合、酸加水分解触媒（ｉｖ）の全量を最初に直接添加することが好ましく、そのためこの時点での酸加水分解触媒（ｉｖ）の添加はない。
【００５９】
第１の段階で酸加水分解触媒（ｉｖ）の一部を添加し、第２の段階で残りの酸加水分解触媒（ｉｖ）を添加すると、上述した粘度の範囲内の硬化性コーティング組成物が得られる。加水分解および縮合反応の速度は、酸加水分解触媒（ｉｖ）の濃度および反応混合物のｐＨに依存する。反応混合物の最終ｐＨは、有利には約２から約７、より具体的には約４から約６に維持される。酸加水分解触媒（ｉｖ）は、各段階でｐＨを維持するために２つの段階で添加される。酸加水分解触媒（ｉｖ）の最初の部分は、金属酸化物微粒子（ｉｉ）の凝集と沈殿を防ぐように、例えば滴下により添加され、それによりアルコキシシラン成分（ｉ）が加水分解を受け、金属酸化物粒子（ｉｉ）を官能化させる。金属酸化物微粒子（ｉｉ）のシラン化により、混合物のｐＨはほぼ中性になる。
【００６０】
金属酸化物（ｉｉ）がアルミナで修飾されたシリカから選択される場合、通常、追加のｐＨ調整なしで約３から約４、例えば約３．５から約３．８などのｐＨ範囲が達成される。
【００６１】
酸加水分解触媒（ｉｖ）は、混合物の最終ｐＨを維持するために第２の段階で添加されてもよく、そしてシラノールの縮合が制御され、ゲル形成が抑制され、それにより比較的長い貯蔵寿命、例えば約１５日以上、より具体的には約２０日以上、さらにより具体的には約３０日以上の周囲温度下での貯蔵後、その総重量の約５重量％未満、好ましくは約２重量％未満、より好ましくは約１重量％未満のゲルを含むコーティング形成組成物が得られる。特定の実施形態では、約０から約１５℃、好ましくは約５から約１０℃の範囲の温度での保管が適切であり得る。
【００６２】
利用される場合、任意の縮合触媒（ｖｉ）は、硬化性コーティング組成物を調製するステップ（ａ）−（ｄ）のいずれかにて、いずれかの間またはいずれかの後に少なくとも触媒有効量で添加され得る。任意の縮合触媒（ｖ）の量は、コーティング形成組成物の総重量に基づいて、例えば約０．０１から約０．５重量％、より具体的には約０．０５から約０．２重量％など大きく異なり得る。
【００６３】
残留シラノールの最適量は、以下でさらに詳しく説明するように、エージング中に縮合反応を加速することにより得られる。望ましい粘度レベルが得られると、硬化性コーティング組成物を所望の基材に適用して、その上に均一で透明で硬質のコーティングを生成することができる（以下の表５に記載の１ｋｇの荷重でのスチールウール耐摩耗性試験）。
【００６４】
この追加の加水分解期間に続いて、任意の縮合触媒（ｖ）および１つまたは複数の他の任意の成分（ｖｉｉ）を、有利にはさらなる期間、例えば約１から約２４時間の期間にて連続攪拌下にて、反応混合物に添加することができる。得られた反応混合物は、現在エージングの準備ができている。
【００６５】
前述のコーティング組成物形成混合物のエージングは、約３．０から約７．０ｃＳｔｋｓの上記範囲内の粘度をもたらすことが実験的に測定されている期間にわたって高められた温度で実施される。
【００６６】
金属酸化物（ｉｉ）がアルミナで修飾されたシリカから選択される場合、エージングは通常必要とされない。
【００６７】
そのような粘度を達成すると、良から優良の硬化コーティング特性を備えた硬化性コーティング組成物が得られる。粘度が低いと、コーティングフィルムの硬度の低下や、コーティングの継続的暴露で発生する後硬化がもたらされ得る。粘度が高いと、硬化中およびその後の暴露条件でコーティングフィルムに亀裂がもたらされ得る。
【００６８】
多くのコーティング組成物形成混合物について、約３．０から約７．０ｃＳｔｋｓの範囲内の粘度は、エアオーブン、例えば約３０分間から約１日の間の約２５から約１００℃の温度、より具体的には約３０分から約５日の間の約２５から約７５℃の温度、さらにより具体的には約３から約１０日間の約２５から約５０℃の温度でコーティング形成混合物を加熱することにより達成することができる。ヒドロキシル含有加水分解性シランは、等量未満の水が加水分解性シリル基と反応する場合、部分的に加水分解される。加水分解パーセントが約１から約９４パーセントの範囲にある場合、シランは部分的に加水分解されていると認められる。加水分解パーセントが約９５から約１００パーセントの範囲にある場合、ヒドロキシル含有加水分解性シランは実質的に完全に加水分解されていると認められる。部分的に加水分解されたヒドロキシル含有加水分解性シランは、水溶液中での安定性が優れており、なぜならＲ１−Ｏ−Ｓｉ基は、シラノール縮合の重合反応を停止し、ヒドロキシル含有加水分解性シランに由来する低い平均分子量のオリゴマー組成物を維持するからである。より低い平均分子量のオリゴマー組成物は、金属基材上により均一に吸着し、より良い接着をもたらす。
【００６９】
Ｃ．コーティング適用と硬化手順
【００７０】
追加の溶媒のさらなる添加の有無にかかわらず、本発明のコーティング形成組成物は、典型的には、約１０から約５０、より具体的には約１５から約４０、さらにより具体的には約２０から約３０重量パーセントの固形分を有する。コーティング組成物のｐＨは、しばしば約３から約７、より具体的には約４から約６の範囲内になることになる。
【００７１】
金属酸化物（ｉｉ）がアルミナで修飾されたシリカから選択される場合、コーティング組成物のｐＨは、しばしば約３から約４、例えば約３．５から約３．８の範囲内になることになる。
【００７２】
硬化性コーティング組成物は、プライマーを使用してまたは使用せずに、好ましくはプライマーを使用せずに、金属基材上にコーティングすることができる。
【００７３】
適切な金属には、鋼、ステンレス鋼、アルミニウム、陽極酸化アルミニウム、マグネシウム、銅、青銅、これらの各金属の合金などが含まれ、ここで陽極酸化アルミニウムは、その固有の耐腐食性と強度対重量比のために特に望ましい基材である。
【００７４】
コーティング形成組成物は、スプレー、ブラッシングおよびフローコーティングなどの任意の従来の技法または他の既知の技法を使用して、金属表面または他の基材に適用することができる。ディップコーティングも可能である。濡性の、すなわち新たに適用されたコーティングの厚さは、かなり広い範囲、例えば約１０から約１５０、より具体的には約２０から約１００、さらにより具体的には約４０から約８０ミクロンにわたって変化させることができる。乾燥時にそのような厚さの適用されたままのコーティングは、一般に、それぞれ約３から３０、より具体的には約５から約２０、さらに具体的には約１０から約１５ミクロンの範囲の厚さを有する硬化コーティングを提供することになる。
【００７５】
金属酸化物（ｉｉ）がアルミナで修飾されたシリカから選択される場合、典型的には約２から約１０ミクロン、好ましくは約３から約７ミクロンの乾燥コーティング厚（ＤＦＴ）が調整される。
【００７６】
コーティングが乾燥すると、溶媒（ｉｉｉ）およびその他の揮発性物質が蒸発し、短時間の経過、例えば１５から３０分程度で、適用されたコーティングは、接触にて不粘着になり、その結果、コーティング層／フィルムは、操作上の必要条件が当技術分野で周知である従来のまたは他の既知の熱硬化手順を有利に利用して硬化する準備ができていると認めることができる。例えば、熱加速硬化は、約３０から約９０分の期間にわたって約８０から約２００℃の温度状況内で実行され、基材金属上に硬化した光学的に透明な硬質保護コーティングを提供することができる。
【００７７】
本発明のコーティング形成組成物から得られる硬化コーティングは、金属表面と直接接触してもよく、そこで唯一のコーティングとして機能してもよく、１つ以上の他のコーティングに重ねてもよく、および／またはそれ自体がその上に重ねて１つ以上の他のコーティングを有してもよい。硬化コーティング組成物は、その金属基材に耐腐食性および／または耐摩耗性を付与することに加えて、審美的コーティングとして機能することもあり得、その場合、金属基材上の唯一または最外コーティングを構成することになる。
【００７８】
既知のアルコキシシラン系のコーティング形成組成物に対する本発明のコーティング形成組成物の利点は、出発成分とその量の特定の組み合わせ、およびコーティング形成組成物が得られる独特のプロセス、特にその個別の冷却、加水分解触媒の分割添加およびエージングステップに起因すると考えられている、本発明における並外れた貯蔵安定性だけではなく、そのさまざまな金属および金属化表面の任意の適用、および硬化コーティングの信頼性の高い均一な特性にもある。
【００７９】
前に示したように、本発明の硬化コーティング組成物は、高レベルのその金属基材への接着性、耐腐食性、柔軟性（亀裂およびひび割れに対する耐性）、耐摩耗性／耐擦過性および光学的透明度を含む顕著な特性を示し、そして後者は、硬化コーティング組成物が装飾コーティングとしてさらに機能することになる、特に求められている特性である。
【実施例】
【００８０】
比較例１
比較例１は、Ｂｕｒｇｅｒ等の米国特許第６，６９５，９０４号に従って調製され、そして長さ１５ｃｍ、幅４ｃｍ、厚さ４ｍｍの陽極酸化アルミニウムパネルに適用された硬化性コーティング形成組成物を示す。
【００８１】
メチルトリメトキシシラン６２．０ｇ、テトラエトキシシラン１８．１ｇ、および水性コロイドシリカ２３．１３ｇ（４０重量％懸濁液）の混合物を調製し、酸加水分解触媒として３７重量％の硫酸１．３ｇｍを−５℃で滴下した。混合物を２０℃で１時間連続して攪拌して、コーティング組成物を得た。数時間以内に、反応混合物はゲル化した。しかしながら、１時間後、２３℃の温度と４０％ＲＨで陽極酸化アルミニウム基材上に混合物を約１０−１５ミクロンの均一な厚さにフローコートする試みが行われた。フローコーティングの揮発性物質を２５分間のフラッシュオフタイムで蒸発させた後、コーティングは１３０℃で１時間硬化した。
【００８２】
得られた硬化コーティングは不透明であり、広範な亀裂を示し、下にある陽極酸化アルミニウム表面への接着があったとしてもほとんどないことを示す層間剥離をしていた。
【００８３】
５０℃で２４時間エージングしたコーティング組成物のサンプルは完全にゲル化し、約２３℃で保持したコーティング組成物のサンプルは２４から４８時間以内に完全にゲル化した。その不安定性のため、コーティング組成物の粘度は測定できなかった。
【００８４】
例１−１５（金属酸化物（ｉｉ）としてコロイドシリカを使用）
例１−１５は、本発明のコーティング形成組成物の調製、ならびに長さ１５ｃｍ、幅４ｃｍ、厚さ４ｍｍの陽極酸化アルミニウムパネル、および長さ１５ｃｍ、幅１０ｃｍ、厚さ１ｍｍのステンレス鋼パネル上の硬化コーティングとしてのそれらの性能を説明する。
【００８５】
例１−１５の硬化性コーティング形成組成物の出発成分を以下の表１に記す。
【表１】
2020529493.tif 000002
【００８６】
例１−１５の硬化性コーティング形成組成物を形成するために使用される一般的な手順を、以下の表２に記載する。
【表２】
2020529493.tif 000003
【００８７】
表１に記された出発材料および表２に記載された一般的な調製手順を使用して、例１−１５の硬化性コーティング形成組成物は、以下の表３に示される混合物から調製された。
【表３】
2020529493.tif 000004
【表４】
2020529493.tif 000005
【表５】
2020529493.tif 000006
【００８８】
以下の表４に示される例１、３および１５のコーティング形成組成物の粘度は、ＤＩＮ５３０１５標準「Viscometry- Measurement ofViscosity by Means of the Rolling Ball Viscometer by Hoeppler」に従って、Haake DC10温度制御ユニットおよびボールセット800-0182、特に、直径が１５．５９８ｍｍ、重量が４．４２８２ｇ、密度が２．２２９ｇ／ｃｍ３であるボールＮｏ．２を備えたHoeppler FallingBall Viscometer Model 356-001を使用して、２５℃で測定した。
【表６】
2020529493.tif 000007
【００８９】
例１−１５の硬化性コーティング形成組成物を陽極酸化アルミニウムおよびステンレス鋼パネルに適用し、そしてその上のコーティングを硬化するための一般的な手順は次のとおりであった。
コーティング手順
約１０ミクロンの厚さを有するコーティング層の適用は、任意の適切な手段、例えば、ディップ、フローまたはスプレーコーティングによって実行され得る。ディップコーティングは、陽極酸化アルミニウムパネルにコーティング形成組成物の約１０ミクロン厚の層を適用するために使用され、フローコーティングは、この厚さのコーティングをステンレス鋼パネルに適用するために使用された。
硬化手順
陽極酸化アルミニウムおよびステンレス鋼の基材にコーティングを適用した後、揮発物は約２３℃で蒸発し、約２５分以内に不粘着コーティング層が形成された。次に、コーティングされたパネルを１３０℃の熱風オーブンで４５−６０分間焼いて、金属表面に完全に硬化した透明なハードコートを生成した。
【００９０】
コーティングされた金属パネルの試験は、以下の表５に記載されているように実施された。
【表７】
2020529493.tif 000008
【００９１】
コーティング性能データは、以下の表６−９に示されている。
【表８】
2020529493.tif 000009
【表９】
2020529493.tif 000010
【表１０】
2020529493.tif 000011
【表１１】
2020529493.tif 000012
例１６から２５（金属酸化物（ｉｉ）としてシリカとアルミナ粒子の混合物を使用）
【表１２】
2020529493.tif 000013
【表１３】
2020529493.tif 000014
【００９２】
コーティング配合物は、以下の手順のいずれかによって調製された。
コーティング配合物のワンポット手順：
ガラス瓶に酢酸およびトリアルコキシシランを入れた。氷浴で反応混合物を０℃に冷却した後、シリカナノ粒子と水の混合物を、シランと酢酸の冷却された混合物に滴下し、温度を１０℃未満に維持した。次に混合物を約１−２時間撹拌させた。アルミナナノ粒子分散液を混合物に添加し、１２−１４時間撹拌させ、そして溶液の温度はゆっくりと室温まで上昇した。次に、アルコールと残りの酢酸を加え、ＴＢＡＡ触媒と流動添加剤を加えた後、約１２時間攪拌した。この後配合物は、金属表面にコーティングする前に、熱風オーブンにて５０℃で５日間エージングされた。
【００９３】
コーティング配合物のツーポット手順：
この方法では、アルコキシシランを異なるナノ粒子と別々に反応させることにより、コーティング溶液を調製できる。この方法は、配合物中にナノ粒子が沈殿する傾向がある組成物のワンポット手順よりも優れた選択肢となり得る。また一方で、この方法は一般に、２つの異なるナノ粒子の任意の比率を有するコーティング組成物に使用することができる。この方法では、ガラス瓶に酢酸とトリアルコキシシランを入れた。反応混合物を氷浴で０℃に冷却した後、シリカナノ粒子と水の混合物を、シランと酢酸の冷却された混合物に滴下し、温度を１０℃未満に維持した。次に、混合物を約１６時間撹拌させて、その間に溶液の温度がゆっくりと室温に上昇した。別のガラス瓶で、アルコキシシランの一部（好ましくはシランとナノ粒子の重量比１：１）とナノ粒子（アルミナ）を一緒に混合し、室温で約１６時間撹拌し続けた。この後、両方の溶液を室温で共に混合し、１−２時間撹拌し続けた。次に、アルコールと残りの酢酸を加え、ＴＢＡＡ触媒と流動添加剤を加えた後、約１２時間攪拌した。この後、金属表面にコーティングする前に、配合物は熱風オーブンにて５０℃で約５日間エージングされた。
【００９４】
金属表面のコーティングの一般的な手順：
コーティング組成物は、陽極酸化アルミニウム表面に直接適用された、熱硬化単層光学透明性保護コーティングである。約１０ミクロン程度の薄さの薄層コーティングの適用は、ディップ／フロー／スプレーコーティングによって達成された。アルミニウム基材にコーティングした後、周囲条件（約２０−２５℃、４０±１０％ＲＨ）で揮発性物質が蒸発し、２５−３０分以内に不粘着コーティング層が形成される。溶剤で洗い流した後、コーティングされたパネルを１３０−２００℃の熱風オーブンで３０−６０分間焼いて、金属表面に完全に硬化した透明なハードコートを得た。
【００９５】
試験方法（例１６−２５）
コーティング外観：本試験は、目視検査によって行われる。合格するには、コーティングは滑らかで、光沢があり、光学的に透明で、コーティングの欠陥がないものでなければならない。
【００９６】
初期接着：標準手順ＡＳＴＭＤ ３３５９に従って、クロスハッチ接着試験を行う。許容されるためには、すべてのコーティングが５Ｂに合格しなければならない。
【００９７】
クロックメーター耐摩耗性試験：本試験は、AATCC Crockmeter CM-5計器により、５ｃｍ×５ｃｍ（Atlas製）の緑色の布を使用して、１０サイクル（１サイクル＝前後に擦る）；距離：１００ｍｍ；力：９Ｎ（自動的に適用）で行われる。本試験に合格するには、試験後に表面に目に見える擦傷が付いてはいけない。
【００９８】
耐熱性：コーティングされたパネルは、１６０℃の熱風オーブンに２４時間維持される。合格するためには、接着損失、層間剥離、または亀裂があってはいけない。
【００９９】
耐塩酸試験：コーティングされたパネルは、ｐＨ１．０の塩酸（ＨＣｌ）酸溶液に１０分間浸漬される。暴露後、パネルを溶液から取り出し、ＤＩ水で洗浄し、周囲条件で乾燥させる。合格するためには、コーティングフィルムの軟化、接着損失、層間剥離、亀裂または腐食があってはいけない。
【０１００】
耐アルカリ性試験：コーティングされたパネルは、ｐＨ１３．５の水酸化ナトリウム緩衝液に１０分間浸される。緩衝液は、適切な重量の水酸化ナトリウム、リン酸ナトリウム十水和物、塩化ナトリウム、および脱イオン水を混合することにより調製される。暴露後、パネルを溶液から取り出し、ＤＩ水で洗浄し、周囲条件で乾燥させる。合格するためには、コーティングフィルムの軟化、接着損失、層間剥離、亀裂または腐食があってはいけない。
【０１０１】
耐硫酸試験：コーティングされたパネルは、ｐＨ２．１のＨ２ＳＯ４溶液に５日間浸漬される。暴露後、パネルを溶液から取り出し、ＤＩ水で洗浄し、周囲条件で乾燥させる。合格するためには、コーティングフィルムの軟化、接着損失、層間剥離、亀裂または腐食があってはいけない。
【０１０２】
耐腐食性試験−ケステルニッヒ試験（酸性雨シミュレーション）：本試験は、３サイクルまでＤＩＮ５００１７に従って行われる。本試験に合格するために、コーティングは、軟化、層間剥離、接着損失、視覚的外観の変化、またはその他のコーティング欠陥を示さないものとする。
【表１４】
2020529493.tif 000015
【０１０３】
耐腐食性試験：ケステルニッヒ試験（酸性雨シミュレーション）
例１９、２３、２４および２５は、ケステルニッヒ試験を受け、すべて試験に合格した。
【０１０４】
これらの試験から明らかなように、シリカおよびアルミナ粒子を含む例１６−２５の本発明の組成物はすべて、接着性、摩耗およびｐＨ耐性試験（ＨＣｌおよびＮａＯＨ緩衝液）などの良好なコーティング特性を提供する。特に、これらの例は、耐擦傷性、耐硫酸性を含むｐＨ耐性試験、およびケステルニッヒ試験に関しても非常に良好な結果を提供する。
例２６から３０（金属酸化物（ｉｉ）としてのＡｌ２Ｏ３−ＳｉＯ２−コアシェル粒子）
【表１５】
2020529493.tif 000016
【表１６】
2020529493.tif 000017
【０１０５】
コーティング組成物の調製
コアシェル粒子Levasil 100S/45およびLevasil 200S / 30と酢酸の混合物は、フラスコ内で攪拌される。混合物を０−１０℃に冷却し、一方でシランを２０−５０分以内に滴下する。溶液が室温になるまで混合物を撹拌する。翌日、アルコール、触媒、流動添加剤が添加される。混合物全体を少なくとも１５分間撹拌する。
【０１０６】
コーティング手順
調製後、透明コーティング組成物は、２μｍから８μｍの層厚で陽極酸化アルミニウムに直接適用された。コーティング組成物の適用は、ディップ／フローまたはスプレーコーティングによって達成された。陽極酸化アルミニウム基材をコーティングした後、溶剤の洗い流しを２−２０分行い、粘着性のないコーティング層を得た。コーティングされた基材は、１３０℃から２００℃の熱風オーブンで３０分から２時間硬化されて完全な硬化を得る。
【０１０７】
表１５：例２６−３０の試験結果
以下の試験と試験手順は、陽極酸化アルミニウム部品で実行されている。
【０１０８】
ＤＩＮ５００１８−２，０Ｓから移行したＳＯ２ラボ試験：４０℃の水浴に入れた５Ｌ瓶に０．６７重量％ＳＯ２溶液。コーティングされたサンプルは、下部がこの溶液に入れられ、一方で上部がＳＯ２雰囲気を受ける。試験仕様によれば、コーティングは５日後に光学的に変化してはいけない。
【０１０９】
ＴＬ１８２に基づく耐アルカリ性：２３℃から３５℃の温度範囲で、同一成分で以下の一連の試験を行っても外観に変化なし。
ａ）１ｋｇの荷重で１０回の二重摩擦
ｂ）ｐＨ１溶液（０．１モル塩酸）への１０分の浸漬
ｃ）水でのすすぎと乾燥
ｄ）４０℃で１時間エージングした後、冷却せずに一連の試験を続行
ｅ）ｐＨ１３．５溶液への１０分浸漬（苛性ソーダ１２．７ｇ、リン酸ナトリウム十二水和物４．６４ｇ、塩化ナトリウム０．３３ｇ；すべて１リットルの水に溶解）
【０１１０】
ＤＩＮＥＮ ＩＳＯ ９２２７に基づく４８時間の塩水噴霧試験（ＣＡＳＳ試験）
【０１１１】
以下の表は、異なるコーティング組成物からの結果を要約している。
【表１７】
2020529493.tif 000018
【０１１２】
本発明は、その特定の実施形態を参照して上で説明されたが、本明細書に開示された本発明の概念から逸脱することなく、多くの変更、修正、および変形を行うことができることは明らかである。したがって、添付の特許請求の範囲の精神および広い範囲内にあるすべてのそのような変更、修正、および変形を包含することが意図されている。
【国際調査報告】
2020529493.tif 000019
2020529493.tif 000020
2020529493.tif 000021